(57)【要約】  本発明は、アルカノールと硫化水素とからアルキルメルカプタンを合成するためのハロゲン化物含有のアルカリ金属タングステン酸塩触媒、並びに前記触媒の製造方法に関する。【特許請求の範囲】
【請求項１】
アルカリ金属タングステン酸塩を含有し、前記アルカリ金属タングステン酸塩は少なくとも１種のハロゲン化物を含有し、その際、前記アルカリ金属成分はハロゲン化物成分と同様に周期表のそれぞれの属の少なくとも１つの元素から形成されている、触媒。
【請求項２】
タングステン酸塩は２種の結合したアルカリ金属と、Ｆ、Ｃｌ、Ｂｒ、Ｉのグループから選択される少なくとも１種のハロゲン化物を含有する、請求項１記載の触媒。
【請求項３】
タングステン酸塩は、Ｆ、Ｂｒ、Ｉのグループから選択される１種のハロゲン化物を含有する、請求項１記載の触媒。
【請求項４】
タングステン酸塩は、Ｆ、Ｃｌ、Ｂｒ、Ｉのグループから選択される２種のハロゲン化物を含有する、請求項１記載の触媒。
【請求項５】
タングステン酸は、少なくとも１種の結合したアルカリ金属、タングステン及び少なくとも１種のハロゲン化物をアルカリ金属の合計対タングステンのモル比０．９〜＜４：１で、ハロゲン化物の合計対アルカリ金属の合計のモル比０．０１〜３：１で含有する、請求項１から４までのいずれか１項記載の触媒。
【請求項６】
タングステン酸塩は、Ｆ、Ｃｌ、Ｂｒ又はＩのグループから選択される少なくとも１種のハロゲン化物を含有する、請求項５記載の触媒。
【請求項７】
ハロゲン化物含有のアルカリ金属タングステン酸塩中の１種以上のアルカリ金属対タングステンのモル比は２．２：１〜０．９：１であり、１種以上のハロゲン化物対１種以上のアルカリ金属のモル比は１：１〜０．０１：１であることを特徴とする、請求項６記載の触媒。
【請求項８】
担体材料とハロゲン化物含有のタングステン酸とを特徴とする、請求項１から６までのいずれか１項記載の触媒。
【請求項９】
ハロゲン化水素酸を含有しない担体材料を特徴とする、請求項８記載の触媒。
【請求項１０】
担体材料としてのコアがハロゲン化物含有のアルカリ金属タングステン酸塩で包囲されているか又はハロゲン化物含有のアルカリ金属タングステン酸塩で含浸された担体材料で包囲されている外層触媒からなる、請求項８又は９記載の触媒。
【請求項１１】
ハロゲン化物含有のアルカリ金属タングステン酸塩で含浸された担体材料が均一触媒として存在する、請求項８又は９記載の触媒。
【請求項１２】
成形された担体材料の表面が、１種以上のアルカリ金属対タングステンのモル比０．９〜＜４：１を有しかつ１種以上のハロゲン化物対１種以上のアルカリ金属のモル比０．０１〜３：１を有するアルカリ金属タングステン酸塩とハロゲン化物からなる触媒活性の酸化物の組成物で含浸されている、請求項９記載の触媒。
【請求項１３】
タングステン酸塩が一般式：
（Ｉ）  ＡxＷＯyＸz
に相当し、前記式中、
Ａ：少なくとも１種のアルカリ金属
Ｘ：少なくとも１種のハロゲン
ｘ：０．９〜＜４
ｙ：酸化物中の酸素含有量
ｚ：０．０１〜＜１２
を特徴とする、請求項１から１２までのいずれか１項記載の触媒。
【請求項１４】
ハロゲン含有のアルカリ金属タングステン酸塩を８〜５０質量％、有利に２０〜３６質量％の量で含有することを特徴とする、請求項８から１３までのいずれか１項記載の触媒。
【請求項１５】
担体成形体又は担体材料が酸化物の無機化合物からなることを特徴とする、請求項８から１３までのいずれか１項記載の触媒。
【請求項１６】
担体成形体又は担体材料が酸化アルミニウム（Ａｌ2Ｏ3）からなることを特徴とする、請求項１５記載の触媒。
【請求項１７】
担体材料が、１８０〜４００ｍ2／ｇの比表面積（ＢＥＴ）及び０．３〜１．２ｍｌ／ｇの全細孔容量を有することを特徴とする、請求項１６記載の触媒。
【請求項１８】
Ｎａ、Ｋ、Ｃｓ、Ｒｂから選択されたアルカリ金属であることを特徴とする、請求項１から１７までのいずれか１項記載の触媒。
【請求項１９】
アルカリ金属が、次グループ
ａ）  カリウムとセシウム、
ｂ）  ナトリウムとセシウム、
ｃ）  ルビジウムとセシウム、
ｄ）  ナトリウムとカリウム、
ｅ）  ルビジウムとカリウム
から選択された２種の結合されたアルカリ金属の１：１のモル比ではない組合せであることを特徴とする、請求項１から１８までのいずれか１項記載の触媒。
【請求項２０】
Ｆ、Ｃｌ、Ｂｒ、Ｉのグループから選択されたハロゲン化物であることを特徴とする、請求項１から１９までのいずれか１項記載の触媒。
【請求項２１】
ハロゲン化物が、フッ化物、塩化物、臭化物及びヨウ化物のグループから選択される少なくとも２種のハロゲン化物であることを特徴とする、請求項１から２０までのいずれか１項記載の触媒。
【請求項２２】
次の方法工程：
ａ）  担体成形体又は担体材料を、可溶性のアルカリ金属化合物、タングステン化合物及びハロゲン化物化合物を前記のアルカリ金属／Ｗ／ハロゲン−モル比で含有する水溶液で含浸する工程、
ｂ）  得られた含浸された成形体又は微細粒の担体材料（触媒前駆体）を室温で予備乾燥する工程、
ｃ）  場合により残留湿分の除去のために１００〜２００℃で乾燥する工程、
ｄ）  ３００〜６００℃の温度で２〜１０時間の期間で最終的にか焼する工程、及び
ｅ）  Ｘzを含有する一般組成式ＡxＷＯy（式中、Ａ、Ｘ、ｘ、ｙ及びｚは前記の意味を有する）の助触媒を特に８〜５０質量％、有利に２０〜３６質量％の含有量で有する担体触媒又は含浸された微細粒の担体材料を得る工程、その際、引き続き
ｆ）  微細粒の含浸された担体材料を、公知の助剤を添加しながら懸濁させ、不活性の担体コア状に適用するか又は押出成形及び圧縮成形する工程
を実施する、アルカリ金属タングステン酸を含有する担持触媒の製造方法。
【請求項２３】
含浸溶液がｐＨ値＞７を有することを特徴とする、請求項２２記載の方法。
【請求項２４】
工程ａ〜ｃ及び場合によりｄを少なくとも１回繰り返すことを特徴とする、請求項２２記載の方法。
【請求項２５】
複数回含浸する場合に、最初に使用される含浸溶液は、アルカリ金属化合物及びタングステン化合物の予定された全体量の３分の２まで含有することを特徴とする、請求項２２記載の方法。
【請求項２６】
担体成形体又は担体材料に含浸溶液を複数回吹き付け、前記処理工程の間に１２０℃までの温度で残留湿分の一部を除去し、その後で処理工程ｂ）に移ることを特徴とする、請求項２２記載の方法。
【請求項２７】
含浸された担体材料をコアに適用した後、押出の後又は圧縮成形の後に触媒を熱処理することを特徴とする、請求項２２記載の方法。
【請求項２８】
請求項１から２５までのいずれか１項記載の触媒の存在で、アルカノールと硫化水素とを反応させることによるアルキルメルカプタンの製造方法。
【請求項２９】
メチルアルコールと硫化水素との反応によりメチルメルカプタンを製造するための請求項２８記載の方法。
【発明の詳細な説明】
【技術分野】
【０００１】
本発明は、アルカノールと硫化水素とからアルキルメルカプタンを合成するためのハロゲン化物含有のアルカリ金属タングステン酸塩を含む触媒、並びに前記触媒の製造方法に関する。
【０００２】
アルカリ金属の概念は、元素の周期表による結合されたアルカリ金属であると解釈され、その際、タングステン酸塩は２又はそれ以上の異なる結合されたアルカリ金属を含むこともできる。ハロゲン化物の概念は、元素の周期表による結合されたハロゲンであると解釈され、その際、本発明によるアルカリ金属タングステン酸塩は２又はそれ以上の異なるハロゲン化物を含むこともできる。
【０００３】
アルキルメルカプタンとは、特にメチルメルカプタンであり、例えばメチオニンの合成のため並びにジメチルスルホキシド及びジメチルスルホンの合成のための工業的に重要な中間生成物である。これは、今日主に、メタノールと硫化水素とから、酸化アルミニウムからなる触媒を用いた反応により製造される。メチルメルカプタンの合成は、通常では気相中で３００〜５００℃の温度で、１〜２５ｂａｒの圧力で行われる。
【０００４】
この反応混合物は、生成されたメチルメルカプタンの他に、反応されない出発原料及び副生成物、例えばジメチルスルフィド及びジメチルエーテル並びにこの反応において不活性のガス、例えばメタン、一酸化炭素、水素及び窒素を含有する。この反応混合物から、生成されたメチルメルカプタンが分離される。
【０００５】
この方法の経済性にとって、生成されたメチルメルカプタンを反応混合物から分離する場合のコストをできる限り低く保つために、メタノールと硫化水素とのメチルメルカプタンへの接触反応の場合にできる限り高い収率が要求される。この場合、特にメチルメルカプタンを凝縮させる目的で、反応混合物を冷却するためのエネルギーコストが大きなコスト要因である。
【０００６】
活性及び選択率を高めるために、酸化アルミニウムは担体として通常ではタングステン酸カリウム又はタングステン酸セシウムが添加される。この場合、前記タングステン酸塩は一般に触媒の全質量に対して２５質量％までの量で使用される。活性及び選択率の改善は、硫化水素対メタノールのモル比の向上によっても得られる。通常では、１〜１０のモル比が適用される。
【０００７】
高いモル比は、もちろん反応混合物中での硫化水素の高い過剰量をも意味し、従って大量のガスを循環させて供給する必要がある。このために必要なエネルギーコストの低減のために、従って、硫化水素対メタノールの比は１からあまり外れないことが好ましい。
【０００８】
US-PS 2,820,062は、触媒の質量に対して１．５〜１５質量％の量のタングステン酸カリウムが添加された活性酸化アルミニウムからなる触媒を使用する、有機チオールの製造方法に関する。この触媒を用いて、４００℃の反応温度でかつモル比２で良好な活性及び選択率が達成される。この米国特許明細書は、タングステン酸カリウムを酸化アルミニウムに導入するための多様な方法を挙げている。含浸法、共沈及び単なる混合を適用することができるとしている。この触媒の本来の製造は、メチルメルカプタンの合成法の経済性にとってあまり重要でないことが認められている。
【０００９】
EP 0 832 687 B1では、助触媒として、タングステン酸カリウム（Ｋ2ＷＯ4）の代わりにタングステン酸セシウム（Ｃｓ2ＷＯ4）を使用するのが有利であることが記載されている。タングステン酸セシウムの使用により、良好な選択率と同時に活性の向上を達成することができる。
【００１０】
４０質量％までタングステン酸セシウム濃度を高めることにより、前記の活性に過度に悪影響を与えずに、メチルメルカプタンの選択率を９２％まで上昇させることができる。
【００１１】
一般的な見解によると、最良の選択率は、アルカリ金属／タングステン比が２：１である触媒により達成される（A. V. Mashkina et al.著、React. Kinet. Catal. Lett., Vol. 36, No. 1, 159-164 (1988)）。
【００１２】
本発明の課題は、硫化水素対メタノールの低いモル比で、公知の触媒と比較して改善された活性及び選択率により優れており、従って方法の収率の改善及び経済性の向上を達成する触媒及びその製造方法を提供することであった。
【００１３】
前記課題は、特に結合したアルカリ金属とタングステンとをアルカリ金属対タングステンのモル比＜４：１、特に３：１〜０．９：１、有利に２．４：１〜１：１、特に２．２：１〜１．２：１で含有し、並びに１種又は数種のハロゲン化物、特に数種のハロゲン化物とアルカリ金属とを０．０１：１〜３：１、有利に０．０１：１〜１：１、特に０．１：１〜１：１のモル比で含有する、触媒活性のアルカリ金属タングステン酸塩を有する、触媒の提供により解決される。
【００１４】
本発明による触媒活性のハロゲン化物含有の化合物は、一般式
（Ｉ）      ＡxＷＯyＸz
を有し、
前記式中、
Ａ：  少なくとも１種のアルカリ金属、特にＮａ、Ｋ、Ｃｓ、Ｋｂのグループから選択される少なくとも１種のアルカリ金属；
Ｘ：  Ｆ、Ｃｌ、Ｂｒ、Ｉのグループから選択される少なくとも１種のハロゲン化物；
ｘ：  ０．９〜＜４、特に１．２〜３；
ｙ：  この値は、タングステンの６価に基づいて、タングステン酸塩の構造並びにアルカリ金属含有量に応じて調節される；
ｚ：  ０．０１〜＜１２、特に０．９〜＜４。
【００１５】
ｚの大きさは、タングステン酸塩中のハロゲン化物含有量の程度であり、前記ハロゲン化物は前記タングステン酸塩と化学的に結合して存在する必要はない。
【００１６】
式Ｉによる組成のハロゲン化物成分は、前記タングステン酸塩が少なくとも２種の異なる、結合したアルカリ金属及び／又はＦ、Ｂｒ、Ｉのグループから選択される少なくとも１種の他のハロゲン化物を含有する場合に、特に塩化物からなるか又は塩化物を含有する。
【００１７】
塩化物は、触媒中のＮａ又はＫ／Ｗのモル比が＞０．９〜１．９である場合に、有利に単独でハロゲン化物として含有されている。
【００１８】
触媒活性化合物のアルカリ金属成分は、アルカリ金属グループの１種又は数種の元素から構成されていてもよい。触媒の結合されたハロゲン化成分は、同様に１種又は数種の異なるハロゲン化物から構成されていてもよい。
【００１９】
触媒が担持触媒として存在する場合に、前記触媒はハロゲン化物含有のアルカリ金属タングステン酸塩を８〜５０質量％、特に１５〜４０質量％、有利に２０〜３６質量％の量で含有する。外層触媒（Schalenkatalysator）の場合には、前記の割合はこの外層の組成に関する。
【００２０】
ハロゲン化物含有の、１種又は数種のアルカリ金属及びタングステンからなる酸化物化合物は、担体成形体に直接含浸させることができる（担持触媒）。
【００２１】
押出物又はプレス成形体の形で触媒を製造する場合に、粉末状の担体に本発明による酸化物組成物を含浸させるか又は混合し、得られた中間体を引き続き成形する（均一触媒）。外層触媒を製造する場合に、粉末状の担体は触媒作用する組成物で含浸され、次いで相応する混合物を有利に不活性の担体コア上に外層の形で適用する。
【００２２】
ハロゲン化物／アルカリ金属のモル比は、特に有利に０．１：１〜１：１に達する。それにより、アルカノールと硫化水素とからアルキルメルカプタンへの反応のための本発明によるタングステン酸塩は、先行技術によるタングステン酸セシウム（Ｃｓ2ＷＯ4）又はタングステン酸カルシウム（Ｋ2ＷＯ4）で含浸された触媒とは異なり、ハロゲン化物の割合を有する。
【００２３】
特に使用された酸化アルミニウムに対するハロゲン化物の割合は、先行技術においてもっぱら使用されているハロゲン化物不含のアルカリ金属タングステン酸塩と比較して、前記触媒に、高い選択率と同時に明らかに改善された活性を付与することが明らかとなった。更に、アルカリ金属タングステン酸塩にハロゲン化物を添加することにより、予想されないような、アルコールに対する極めて高い転化率で優れた選択率が示された。本発明の場合に、助触媒の極めて高い負荷量で優れた転化率を達成することができ、ハロゲン不含の触媒について先行技術から公知のような触媒の選択率の減少は生じない。更に、アルカリ金属−タングステン−ハロゲン化物−比によって並びにアルカリ金属及びハロゲン化物の選択によって、触媒の活性及び選択率を適切に調節することができることが見出された。多様なアルカリ金属の化合物又はハロゲン化物の混合物を使用するこの方法によって、比較的高価な物質、例えばセシウム化合物、ルビジウム化合物、臭素化合物又はヨウ素化合物は、触媒の活性又は選択率に悪い影響を与えずに、少なくとも部分的に低コストの、例えばカリウム又はナトリウム化合物又は塩化物に置き換えることができる。
【００２４】
前記触媒は、有利に表面が触媒作用する物質で含浸される担持触媒の形で使用されるか、又は有利に不活性なコアが触媒活性物質と担体材料との混合物で取り囲まれている外層触媒の形で使用される。更に、触媒活性物質が粉末状の担体材料と成形の前に混合されているか、もしくは前記担体材料が触媒活性物質で含浸されている押出物又は圧縮成形品を使用することができる。
【００２５】
担体材料として、公知の酸化物の無機化合物、例えばＳｉＯ2、ＴｉＯ2、ＺｒＯ2及び有利にいわゆる活性酸化アルミニウムが使用される。
【００２６】
この材料は、約１０〜４００ｍ2／ｇの高い比表面積を有し、かつ主に酸化アルミニウムの結晶学的相の遷移系の酸化物（Oxiden der Uebergangsreihe）からなる（例えば、Ullmann's Encyclopedia of Industrial Chemistry von 1985 / Vol. AI, p 561-562参照）。前記の遷移酸化物にはγ−、δ−、η−、κ−、χ−及びθ−酸化アルミニウムが属する。この全ての結晶学的相は、酸化アルミニウムの１１００℃より高い温度での加熱する場合に熱的に安定なα−酸化アルミニウムに遷移する。活性酸化アルミニウムは、触媒に適用するために多様な品質及び供給形態で市販されている。特に担持触媒を製造するために適しているのは、１〜５ｍｍの粒子径、１８０〜４００ｍ2／ｇの比表面積、０．３〜１．２ｍｌ／ｇの全細孔容量並びに３００〜９００ｇ／ｌの嵩密度を有する顆粒化された又は押出成形された酸化アルミニウムからなる成形体である。本発明の目的のために有利に２００ｍ2／ｇより高い比表面積を有する酸化アルミニウムが使用される、それというのも仕上がった触媒の触媒活性は、酸化アルミニウムの表面積の増大と共に容易に向上するためである。この材料は、粉末の形で、有利に外層触媒、押出物又は圧縮成形品の製造のために使用される。
【００２７】
前記担体材料は、本発明の場合に、一般にハロゲン水素酸で前処理されていない。
【００２８】
助触媒を適用するための含浸水溶液は、簡単に水に溶解するアルカリ金属化合物、タングステン化合物及びハロゲン化合物、特にタングステン酸（Ｈ2ＷＯ4）、アルカリ金属水酸化物、アルカリ金属ハロゲン化物、及び場合によりアンモニウムハロゲン化物又はハロゲン水素酸から製造することができる。このために、例えばタングステン酸を水に懸濁し、塩基を添加しかつ温めながら溶解させる。１種又は数種の所望のアルカリ金属ハロゲン化物又はアンモニウムハロゲン化物、場合により相応する水酸化物及び／又は例えば所望のハロゲン化物を有するハロゲン水素酸を同様に水に溶かし、タングステン酸の溶液（助触媒溶液）と、アルカリ金属タングステン酸塩とそのハロゲン化物含有量にとって望ましい組成物比が生じるように合わせる。有利に、前記アルカリ金属ハロゲン化物の他に、アニオンは熱処理により残留物なしで追い出されるアルカリ金属塩、例えば硝酸塩、ギ酸塩、シュウ酸塩、酢酸塩又は炭酸塩も使用可能である有利に８〜１４のｐＨを有する助触媒溶液を安定化するために、無機塩基及び有機塩基を使用する。有利に、含浸後に得られた触媒の最終的な熱処理により残留物なしで追い出される塩基を使用する。この塩基には、有利に水酸化アンモニウム及び有機塩基、特にアミンが属する。
【００２９】
この処置によって、例えばＡｌ2Ｏ3担体材料の表面に存在する酸基は十分に、一般に少なくとも約７５％、特に１００％中和される。
【００３０】
含浸水溶液中でのアルカリ金属化合物とハロゲン化物とのモル比は、新たなタングステン酸ハロゲン化物とアルカリ金属とが０．０１：１〜３：１のモル比で含まれるように選択される。これは、公知のハロゲン化物不含の触媒と比較して、本発明による触媒を使用する場合に、特に反応ガス中で硫化水素とメタノールとの低い割合で明らかに高い収率を生じさせる。
【００３１】
タングステン酸セシウム、タングステン酸カリウム及びタングステン酸ルビジウム、特にタングステン酸セシウムが有利であり、ハロゲン化物として、フッ化物、臭化物及び塩化物、特に有利にフッ化物及び臭化物が有利である。
【００３２】
多様なアルカリ金属カチオンを有するか又は多様なハロゲン化物の含有量を有するタングステン酸は、有利に２種の異なるアルカリ金属のカチオン及び少なくとも１種のハロゲン化物をアルカリ金属対ハロゲン化物の比０．０１：１．０〜３．０：１．０で含有し、その際、アルカリ金属もしくは場合により存在する異なるハロゲン化物のモル分量は合計として計算される。この場合、触媒の活性及び選択率を悪化させることがない範囲内で、低コストのアルカリ金属又はハロゲン化物の割合を増加させかつ同時に比較的高価なアルカリ金属又はハロゲン化物の割合を反対に減少させる。
【００３３】
アルカリ金属を組み合わせる場合に、Ｃｓ割合又はＲｂ割合が有利な比率でＫカチオン又はＮａカチオンにより置き換えられるタングステン酸が有利である。
【００３４】
次グループ
ａ）  カリウムとセシウム、
ｂ）  ナトリウムとセシウム、
ｃ）  ルビジウムとセシウム、
ｄ）  ナトリウムとカリウム、
ｅ）  ルビジウムとカリウム
からなる結合されたアルカリ金属の１：１のモル比ではない組合せにより生じる触媒が有利である。
【００３５】
プロモーター溶液の適用のために、多様な含浸技術、例えば浸漬含浸、スプレー含浸、真空含浸及び細孔容量含浸を使用することができ、その際、前記含浸は複数回行うこともできる。成形体の場合に、選択された含浸法は、助触媒の所望の負荷量を全体の横断面にわたり良好な均一性で適用することができなければならない。
【００３６】
有利に、助触媒溶液はスプレー含浸法又は真空含浸法により、１又は２工程で成形体に適用される。スプレー含浸法の場合に、含浸水溶液は担体成形体に吹き付けられる。真空含浸法の場合に、成形体で充填された容器を、真空ポンプにより減圧にする。含浸水溶液に通じるホース接続を開放させることにより、前記溶液で成形体の全粉体が覆われるまで前記溶液を容器中へ吸い込ませる。０．２〜２時間の含浸時間の後に、材料により吸収されない溶液を排出するか又は流し捨てる。
【００３７】
室温で１〜１０時間の期間の予備乾燥により、成形体の横断面にわたる当初の濃度勾配は十分に補償することができる。従って、触媒粒子の横断面にわたる含浸の均一性が改善される。有利に、こうして得られた触媒前駆体を、残留湿分の除去のために１００〜２００℃、有利に１００〜１４０℃で１〜１０時間の期間乾燥させる。次いで、１〜２０、有利に１〜５時間の期間で、３００〜６００、有利に４２０〜４８０℃でか焼が行われる。これにより、助触媒は酸化アルミニウムに固定され、含浸溶液の塩基は分解され、追い出される。場合により、前記触媒前駆体の担体成形体の粉体は、予備乾燥、乾燥及びか焼の際にガス流を通し、これは残留湿分及び分解ガスの運び出しを改善する。
【００３８】
成形体の含浸は、多工程で、特に２工程で行うこともできる。
【００３９】
この有利な実施態様の場合には、第１の工程で使用された溶液は、アルカリ金属化合物及びタングステン化合物の予定された全体量の３分の２まで含有する。
【００４０】
多工程で、少なくとも２工程で行う場合には、第１の工程で得られた前駆体は場合によりか焼されない。
【００４１】
それ以外の点では、第２の工程で、１工程の方法で記載されたのと同じ含浸プログラム、乾燥プログラム及びか焼プログラムが行われる。
【００４２】
この多工程の含浸は、高い負荷量が望ましい場合及び／又は助触媒混合物の限られた可溶性のために１回の工程で負荷量が達成できない場合に特に有利である。
【００４３】
担体成形体もしくは担体材料に含浸工程の間に（請求項２２からの工程ａ）複数回含浸溶液を吹き付け、前記処理工程の間にそれぞれ残留湿分の一部を１２０℃までの温度で除去し、その後、工程ｂに送る方法もある。
【００４４】
外層触媒の製造の場合には、外層の形成のために適用される粉末を被覆の前又は後にか焼することができる。例えば、この触媒タイプはEP-B-0 068 193により製造することができる。押出物又は圧縮成形品の製造の場合でも、か焼は成形の前又は後で行うことができる。
【００４５】
実施例
例１（比較例）
酸化アルミニウム（Spheralite 501A）１５０ｇを、タングステン酸セシウム（Ｃｓ2.0ＷＯ4）２１．０質量％で、真空含浸を用いて含浸した。このために、それぞれ次のように行った：
含浸溶液の製造のために、タングステン酸５５．７ｇを水４４．５ｇ中に懸濁させ、２５％のアンモニア溶液１１１．４ｇを添加し、５０℃に加熱することにより溶かした。Ｃｓ（ＯＨ）・Ｈ2Ｏ  ７４．６ｇを水３７．３ｇ中に溶かし、第１の溶液と混合した。この溶液を、引き続き蓋をされたビーカーガラス中で４８時間撹拌した。引き続き、前記溶液を水２５ｇで２３４ｍｌの体積にした。
【００４６】
酸化アルミニウムを、１５０ｍｂａｒに排気されたガラス容器中に装入した。栓を開放することにより、含浸溶液を排気された容器中へ吸い込ませて、成形体の全粉体を前記溶液で覆った。１５分の待機時間及びガラス容器の通気の後に、前記酸化アルミニウムにより吸収されなかった溶液をビーカーガラスに戻した。この場合、酸化アルミニウムにより、含浸溶液７９ｍｌが吸収された。
【００４７】
この顆粒を、１時間の期間で室温で空気流中で、引き続き１２０℃で３時間、残留湿分の除去のために乾燥した。その後で、前記顆粒を４５５℃で３時間か焼した。
【００４８】
例２（比較例）
比較例１を、酸化アルミニウムのタングステン酸セシウム（Ｃｓ2.0ＷＯ4）の２６．３％の負荷量で繰り返した。
【００４９】
例３（比較例）
比較例１を、Ｃｓ（ＯＨ）・Ｈ2Ｏの代わりにＫＯＨを使用しながら酸化アルミニウムのタングステン酸カルシウム（Ｋ2.0ＷＯ4）の１９．６％の負荷量で繰り返した。
【００５０】
実施例４
酸化アルミニウム（Spheralite 501A）１５０ｇを、フッ化物含有のタングステン酸セシウム２２．３質量％で、真空含浸を用いて含浸した。このために、それぞれ次のように行った：
含浸溶液の製造のために、タングステン酸５６．８ｇを水４５．４ｇ中に懸濁させ、２５％のアンモニア溶液１１３．６ｇを添加し、５０℃に加熱することにより溶かした。ＣｓＦ  ６８．８ｇを水４０．０ｇ中に溶かし、第１の溶液と混合した。この溶液を、引き続き蓋をされたビーカーガラス中で４時間撹拌した。引き続き、前記溶液を水２４．９ｇで２３４ｍｌの体積にした。
【００５１】
酸化アルミニウムを、１５０ｍｂａｒに排気されたガラス容器中に装入した。栓を開放することにより、含浸溶液を排気された容器中へ吸い込ませて、成形体の全粉体を前記溶液で覆った。１５分の待機時間及びガラス容器の通気の後に、前記酸化アルミニウムにより吸収されなかった溶液をビーカーガラスに戻した。この場合、酸化アルミニウムにより、含浸溶液７３ｍｌが吸収された。
【００５２】
この顆粒を、１時間の期間で室温で空気流中で、引き続き１２０℃で３時間、残留湿分の除去のために乾燥した。その後で、前記顆粒を４５５℃で３時間か焼した。
【００５３】
実施例５
酸化アルミニウム（Spheralite 501A）１５０ｇを、１回の含浸で全体で塩化物含有のタングステン酸セシウム２３．９質量％で、真空含浸を用いて含浸した。それぞれ次のように行った：
タングステン酸５７．８ｇを水４６．２ｇ中に懸濁させ、２５％のアンモニア溶液１１５．６ｇを添加し、５０℃に加熱することにより溶かした。ＣｓＣｌ  ７７．６ｇを水３０．０ｇ中に溶かし、第１の溶液と混合した。この溶液を、引き続き蓋をされたビーカーガラス中で２２時間撹拌した。引き続き、前記溶液を水２３．２ｇで２３４ｍｌの体積にした。酸化アルミニウムを、１５０ｍｂａｒに排気されたガラス容器中に装入した。栓を開放することにより、含浸溶液を吸い込ませて、成形体の全粉体を前記溶液で覆った。１５分の待機時間及びガラス容器の通気の後に、前記酸化アルミニウムにより吸収されなかった溶液をビーカーガラスに戻した。この場合、酸化アルミニウムにより、含浸溶液７４ｍｌが吸収された。引き続き、前記顆粒を室温で１時間及び１２０℃で３時間乾燥させ、４５５℃で３時間か焼した。
【００５４】
実施例６
酸化アルミニウム（Spheralite 501A）１５０ｇを、２工程の含浸で全体で臭化物含有のタングステン酸セシウム１８．５質量％で、真空含浸を用いて含浸した。それぞれ次のように行った：
タングステン酸５８．５ｇを水４６．８ｇ中に懸濁させ、２５％のアンモニア溶液１１６．９ｇを添加し、５０℃に加熱することにより溶かした。ＣｓＢｒ  １５．６ｇ及びＣｓ（ＯＨ）・Ｈ2Ｏ  ５０．４ｇを水３０．０ｇ中に溶かし、第１の溶液と混合した。この溶液を、引き続き蓋をされたビーカーガラス中で２１時間撹拌した。引き続き、前記溶液を水１７．２ｇで２３４ｍｌの体積にした。酸化アルミニウムを、１５０ｍｂａｒに排気されたガラス容器中に装入した。栓を開放することにより、含浸溶液を吸い込ませて、成形体の全粉体を前記溶液で覆った。１５分の待機時間及びガラス容器の通気の後に、前記酸化アルミニウムにより吸収されなかった溶液をビーカーガラスに戻した。この場合、酸化アルミニウムにより、含浸溶液８１ｍｌが吸収された。引き続き、前記顆粒を室温で１時間及び１２０℃で３時間乾燥させ、４５５℃で３時間か焼した。
【００５５】
実施例７
酸化アルミニウム（Spheralite 501A）１５０ｇを、１回の含浸で全体でヨウ化物含有のタングステン酸セシウム２９．６質量％で、真空含浸を用いて含浸した。それぞれ次のように行った：
タングステン酸６４．１ｇを水５１．３ｇ中に懸濁させ、２５％のアンモニア溶液１２８．２ｇを添加し、５０℃に加熱することにより溶かした。ＣｓＩ  １３２．７ｇを水３０．０ｇ中に溶かし、第１の溶液と混合した。この溶液を、引き続き蓋をされたビーカーガラス中で６時間撹拌した。引き続き、前記溶液を水６ｇで２３４ｍｌの体積にした。酸化アルミニウムを、１５０ｍｂａｒに排気されたガラス容器中に装入した。栓を開放することにより、含浸溶液を吸い込ませて、成形体の全粉体を前記溶液で覆った。１５分の待機時間及びガラス容器の通気の後に、前記酸化アルミニウムにより吸収されなかった溶液をビーカーガラスに戻した。この場合、酸化アルミニウムにより、含浸溶液８０ｍｌが吸収された。引き続き、前記顆粒を室温で１時間及び１２０℃で３時間乾燥させ、４５５℃で３時間か焼した。
【００５６】
実施例８
酸化アルミニウム（Spheralite 501A）９５ｇを、１回の含浸で全体でフッ化物及び臭化物含有のタングステン酸セシウム２３．５質量％で、真空含浸を用いて含浸した。それぞれ次のように行った：
タングステン酸３６．８ｇを水３５．０ｇ中に懸濁させ、２５％のアンモニア溶液７３．６ｇを添加し、５０℃に加熱することにより溶かした。ＣｓF  ２２．３ｇ及びＣｓＢｒ  ３１．２ｇを水３０．０ｇ中に溶かし、第１の溶液と混合した。この溶液を、引き続き蓋をされたビーカーガラス中で２２時間撹拌した。引き続き、前記溶液を水１ｇで２３４ｍｌの体積にした。酸化アルミニウムを、１５０ｍｂａｒに排気されたガラス容器中に装入した。栓を開放することにより、含浸溶液を吸い込ませて、成形体の全粉体を前記溶液で覆った。１５分の待機時間及びガラス容器の通気の後に、前記酸化アルミニウムにより吸収されなかった溶液をビーカーガラスに戻した。この場合、酸化アルミニウムにより、含浸溶液４４ｍｌが吸収された。引き続き、前記顆粒を室温で１時間及び１２０℃で３時間乾燥させ、４５５℃で３時間か焼した。
【００５７】
実施例９（適用例）
前記触媒を、硫化水素とメタノールとからのメチルメルカプタンの合成の際のその性能データに関して試験した。
【００５８】
前記合成を、内径１８ｍｍ及び長さ５００ｍｍの特殊鋼管中で実施した。それぞれ７６ｍｌの触媒粉体を、ガラス球からなる不活性粉体により両側から反応管中に固定した。前記反応管は二重ジャケットにより熱媒体油で約３２０℃の反応温度に加熱した。
【００５９】
この試験条件は次のリストに記載されている：
ＧＨＳＶ：１３００ｈ-1（標準条件に対して）
ＬＨＳＶ：０．８４ｈ-1（液体ＭｅＯＨに対して）
反応温度：３２０℃
質量比
Ｈ2Ｓ／ＭｅＯＨ：１．９
圧力：９ｂａｒ。
【００６０】
生成物のメチルメルカプタン、ジメチルスルフィド及びジメチルエーテル、及び未反応の出発物質のメタノール及び硫化水素を有する反応混合物を、オンラインガスクロマトグラフィーにより分析した。
【００６１】
触媒にハロゲン化物が添加されていた場合に、活性の明らかな上昇と同時に選択率の改善も確認できた。先行技術の場合には、選択率は高い転化率の場合に特に低下していたが、ハロゲンの添加により、極めて高い転化率の場合でもなお変化しない高い選択率が確認された。これにより先行技術と比較して１５％までの収率の向上が達成された。前記選択率は、アルカリ金属−タングステン酸塩−ハロゲン化物−比の調節により、約９６．６％にまで向上させることができた。これにより、メチルメルカプタンの大規模工業的合成の場合に、未反応のメタノール及び／又は副生成物から反応生成物を分離する場合の著しいコストの節約が生じた。
【００６２】
更に、この実施例の結果は、触媒の活性及び選択率を適切に調節するため又は触媒の製造の際の原料コストを節約するために、少なくとも一部のハロゲン化物を互いに交換することができることを示す。
【００６３】
表１：試験結果
【表１】
2008523967.tif 000002
ＶＢ１：比較例１による触媒
【国際調査報告】
2008523967.tif 000003
2008523967.tif 000004
2008523967.tif 000005
2008523967.tif 000006
2008523967.tif 000007
2008523967.tif 000008
2008523967.tif 000009
2008523967.tif 000010